(57)【要約】【課題】ＡＬＣパネルの製造方法に係り、半可塑状態のＡＬＣ成形体を切断する際に発生する線傷を可及的に低減させて表面性状の良いＡＬＣパネルを容易・安価に製造する。【解決手段】半可塑状態のＡＬＣ成形体と切断用ワイヤとを所定の速度で相対移動させて上記成形体をパネル状に切断してＡＬＣパネルを製造するＡＬＣパネルの製造方法において、上記ＡＬＣ成形体とワイヤとの相対移動方向と略垂直方向に上記ワイヤを配設すると共に該ワイヤをその長手方向に連続的に往復移動または一方向に移動させながら上記ＡＬＣ成形体を切断することにより線傷を減少させることを特徴とする。また上記ＡＬＣ成形体とワイヤとの相対移動速度に対する上記ワイヤの長手方向への移動速度の比が０．３以上となるようにしたことを特徴とする。【選択図】  図１
2007152706.tif 000002
【特許請求の範囲】
【請求項１】
半可塑状態のＡＬＣ成形体と切断用ワイヤとを所定の速度で相対移動させて上記成形体をパネル状に切断してＡＬＣパネルを製造するＡＬＣパネルの製造方法において、上記ＡＬＣ成形体とワイヤとの相対移動方向と略垂直方向に上記ワイヤを配設すると共に該ワイヤをその長手方向に連続的に往復移動または一方向に移動させながら上記ＡＬＣ成形体を切断することにより線傷を減少させることを特徴とするＡＬＣパネルの製造方法。
【請求項２】
上記ＡＬＣ成形体とワイヤとの相対移動速度に対する上記ワイヤの長手方向への移動速度の比が０．３以上となるようにした請求項１に記載のＡＬＣパネルの製造方法。
【発明の詳細な説明】
【技術分野】
【０００１】
本発明はＡＬＣ（軽量気泡コンクリート）パネルの製造方法に関する。更に詳しくは、型枠等でブロック状その他所望形状に成形した半可塑状態のＡＬＣをピアノ線等のワイヤでパネル状に切断して製造するＡＬＣパネルの製造方法に関するものである。
【背景技術】
【０００２】
上記のようなＡＬＣパネルを製造する場合、従来一般にＡＬＣの原料スラリーを型枠内に流し込んで所定大きさ形状のＡＬＣ成形体を形成し、その成形体が所定硬さの半可塑状態に固まったところで型枠を外し、その半可塑状態のＡＬＣ成形体をピアノ線等のワイヤにより所定のパネル状に切断した後、オートクレーブ等で蒸気養生して所定の大きさ形状のＡＬＣパネルを得るものである。
【０００３】
この場合、上記のような未養生の半可塑状態のＡＬＣ成形体をワイヤにより切断する方法としては、一般に緊張状態に固定したワイヤを上記ＡＬＣ成形体に対して相対移動させることによって切断するワイヤ固定切断方式が多く用いられている。しかし、固定したワイヤをＡＬＣ成形体に対して単に相対移動させるだけでは、必ずしも良好に切断できない等の問題があった。
【０００４】
例えば、ＡＬＣ原料は主原料とされる珪石、セメント、石灰等のほかに養生前後の不要部分を切削することにより生じる切削屑さらには製造工程中に発生する不良パネルや施工現場から回収されるＡＬＣ端材の粉砕物等のいわゆるリサイクル原料も投入される。これらの原料は数μｍから３００μｍ程度の微細粒粉末単体もしくはこの粉末を水に懸濁させたスラリーで貯蔵、搬送されるが原料製造もしくは搬送過程において凝集性のある原料が粗大化したものや本来の原料ではない異物が混入することがある。
【０００５】
上記の粗大化する例としては、セメントがサイロや搬送設備中に滞留している状態で隙間等から雨水が入り凝集および固化してしまう場合がある。また前記の異物の例としてはＡＬＣパネルを積層する際に用いられるリン木等の木材や原料搬送設備の内側から磨耗や腐食により剥離した鉄片等があり、これらも一般に原料と比較して粗大である。
【０００６】
これらの粗大物が原料に混入したまま型枠に投入されると、半可塑状態のＡＬＣ成形体をワイヤで切断する際にワイヤが粗大物に当たり、更には引っ掛けるようにして、未養生の半可塑状態にある軟らかいＡＬＣ成形体の切断面に直線状の傷（以下、線傷という）を生じさせる。特に、問題となるのはこの線傷が小口面ではなくＡＬＣパネル表面に現れる場合である。
【０００７】
一般に浅い線傷の場合は、塗装を行うことによって傷の窪みが塗料で満たされて見えなくなってしまうが、深い線傷の場合や塗膜が薄い仕上げの場合は塗装を行っても線傷が見えてしまう。また例えば倉庫の内側などのようにパネル表面に塗装を行わずに素地のままで用いる場合には、線傷がそのまま残った状態となり、外観体裁を損ねる等のおそれがある。
【０００８】
そこで、下記特許文献１，２においては、原料スラリー等に混入した粗大物を取り除くため、１ｍｍ程度の目開きを有する網を各原料の搬送途中や型枠への流し込み直前に単独もしくは複数設置する方法が提案されているが、粗大物を完全に取り除くことは困難である。特に縦長な粗大物は幅が１ｍｍ未満であれば通過してしまうため、繊維状の異物が原料に多く入ると線傷が多く発生することが知られている。この異物の除去効率を上げるため目開きを小さくすると残渣が増加し、これを処理するには産業廃棄物として処分せざるを得ないため、多大な労力と処理費用がかかる等の不具合がある。
【０００９】
【特許文献１】特開平１１−５２１１号公報
【特許文献２】特開平８−３００３３７号公報
【発明の開示】
【発明が解決しようとする課題】
【００１０】
本発明は上記の問題点に鑑みて提案されたもので、前記のような半可塑状態のＡＬＣ成形体を切断する際に発生する前記の線傷を可及的に低減させて表面性状の良いＡＬＣパネルを容易・安価に製造することのできるＡＬＣパネルの製造方法を提案することを目的とする。
【課題を解決するための手段】
【００１１】
上記の目的を達成するために本発明によるＡＬＣパネルの製造方法は、以下の構成としたものである。すなわち、半可塑状態のＡＬＣ成形体と切断用ワイヤとを所定の速度で相対移動させて上記成形体をパネル状に切断してＡＬＣパネルを製造するＡＬＣパネルの製造方法において、上記ＡＬＣ成形体とワイヤとの相対移動方向と略垂直方向に上記ワイヤを配設すると共に該ワイヤをその長手方向に連続的に往復移動または一方向に移動させながら上記ＡＬＣ成形体を切断することにより線傷を減少させることを特徴とする。
【００１２】
前記の課題（問題点）を解決するために本発明者らは鋭意取り組んだ結果、半可塑状態のＡＬＣ成形体を切断する際に前記切断用ワイヤを、ＡＬＣ成形体に対する上記ワイヤの相対移動方向と略垂直方向に配置すると共に該ワイヤをその長手方向に連続的に往復移動または一方向に移動させながら上記ＡＬＣ成形体を切断することで前記の線傷の発生を低減できることを見い出したものである。これは、ワイヤが粗大物にあたってもワイヤがその長手方向に連続的に移動しているため、そのワイヤで粗大物が瞬時に破断されたり、ワイヤと共に短時間で移動して離脱したり、脱落する。そのため、ワイヤをその長手方向に連続的に移動して切断した場合の線傷発生量は、移動しないで切断した場合に比べて大幅に低減できるものである。
【００１３】
また上記の線傷発生量と、ワイヤの長手方向への移動速度との間には相関関係があり、ＡＬＣ成形体とワイヤとの相対移動速度に対するワイヤの長手方向への移動速度の比は、０．３以上となるようにするのが望ましい。そのようにすると、線傷の発生を良好に低減することができる。なお、ＡＬＣ成形体とワイヤとの相対移動速度としたのは、製造方法によってワイヤを移動する場合と、ＡＬＣ成形体を移動する場合とがあるからであり、そのいずれでもよい。また上記ワイヤの長手方向への移動速度とは、ワイヤをその長手方向に連続的に往復移動または一方向に移動させる際の移動速度であり、切断中に往復移動させる場合には移動方向が変わる度毎に一時的な停止状態となるが、通常は瞬時であるので支障はない。
【発明の効果】
【００１４】
本発明によれば、上記のように線傷の発生量を可及的に低減することが可能となるもので、多大な労力を要する原料中の粗大物を取り除く作業および工程を簡略化もしくは省略することができる。また線傷対策として簡単かつ確実であることから線傷の発生を容易かつ大幅に抑制することができる。その結果、パネル表面の性状および外観品質が優れたＡＬＣパネルを容易・安価に量産できる等の効果がある。
【発明を実施するための最良の形態】
【００１５】
以下、本発明を図に示す実施形態に基づいて具体的に説明するが、本発明はかかる実施形態に限定されるものではない。
【００１６】
図１は型枠等でブロック状に成形した半可塑状態のＡＬＣ成形体１をピアノ線等の切断用ワイヤＷでパネル状に切断する状態の一例を示すもので、本実施形態においては所定の位置に配置したワイヤＷに対してＡＬＣ成形体１を図中矢印ａ方向に所定の速度で移動させる構成であるが、上記ＡＬＣ成形体１を所定の位置に配置してワイヤＷを図中矢印ｂ方向に移動させるようにしてもよい。上記いずれの場合にもＡＬＣ成形体１とワイヤＷとの相対移動速度は、毎分２〜７ｍ程度とするのが好ましい。
【００１７】
また上記ワイヤＷは、該ワイヤＷとＡＬＣ成形体１との相対移動方向と略垂直方向に配設すると共に、上記ワイヤＷをその長手方向に連続的に往復移動（図中矢印ｃ方向）または一方向（図中矢印ｄまたはｅ方向）に移動させながら上記ＡＬＣ成形体１を切断する。この場合、上記ワイヤＷの上記長手方向の移動速度は、ＡＬＣ成形体１とワイヤＷとの相対移動速度に応じて設定するのが好ましく、特に上記ＡＬＣ成形体１とワイヤＷとの相対移動速度Ｖに対するワイヤＷの長手方向の移動速度ｖの比（ｖ／Ｖ）は、０．３以上とするのが望ましい。
【００１８】
上記のような条件とする理由は、後述する実施例やその他の実験等に基づくもので、上記速度比（ｖ／Ｖ）を０．３以上とすると、ＡＬＣ成形体１中に繊維状の粗大異物が混入していても、それをワイヤＷが瞬時に破断したり、ワイヤと共に短時間に移動除去されて線傷が発生するのを良好に防止することが可能となり、パネル製品として殆ど支障のない程度に線傷を低減できるからである。なお、上記の速度比を０．４以上もしくはそれ以上にすると更に線傷の発生を少なくすることができる。
【実施例】
【００１９】
前記図１のように所定の位置に配置したワイヤＷに対してＡＬＣ成形体１を図中矢印ａ方向に毎分５ｍの速度で相対移動させると同時に、ワイヤＷをその長手方向である一方向（本例では下方）に連続的に移動させ、かつ上記ＡＬＣ成形体１とワイヤＷとの相対移動速度（本例では毎分５ｍの速度）Ｖに対するワイヤＷの長手方向の移動速度ｖの比（ｖ／Ｖ）を種々変化させて上記ＡＬＣ成形体１をパネル状に切断した。
【００２０】
また上記実施例に対する比較例としてワイヤＷを長手方向に移動することなく固定した状態でＡＬＣ成形体１をパネル状に切断した。そして、上記実施例および比較例でパネル状に切断したＡＬＣ成形体１をオーククレーブで養生してＡＬＣパネルを製造し、それぞれのＡＬＣパネルの上記ワイヤＷによる切断面に生じた線傷の本数を調査した。その調査方法としては、上記パネルを屋内の明るい場所に平置きし、１ｍ程度離れた場所から目視にて線傷の本数を数え、そのパネルの合計本数をパネルの観察面の合計面積で除して単位面積当たりの線傷本数とし、ワイヤを固定して切断した上記比較例における単位面積当たりの線傷本数を１００％として、それとの比率を算定した。その結果を下記表１および図２に示す。
【００２１】
【表１】
2007152706.tif 000003
【００２２】
上記表１および図２からも明らかなように、速度比、すなわちＡＬＣ成形体１とワイヤＷとの相対移動速度Ｖに対するワイヤＷの長手方向の移動速度ｖの比（ｖ／Ｖ）を０．３以上とすると、ワイヤを固定して切断した場合に比べて線傷本数を３０％未満に抑えることができ、また速度比（ｖ／Ｖ）を０．４以上とすると、ワイヤを固定して切断した場合に比べて線傷本数を１０％未満に抑えることができる。なお、上記の実施例においては速度比（ｖ／Ｖ）を０．６程度以上にすると線傷が殆ど発生せず、それ以上大きくしても線傷防止効果は殆ど変わらないが、速度比によって切断面の表面性状が変化していくため、所望する外観性状に応じた速度比を適宜選択すればよい。
【００２３】
上記実施例は定位置に配設したワイヤＷに対してＡＬＣ成形体１を図１の矢印ａ方向に移動させるようにしたが、ＡＬＣ成形体１を定位置に固定してワイヤを図１の矢印ｂ方向に移動させても同様の結果が得られる。また上記ワイヤＷをその長手方向に移動させる方向として上記実施例では下方に移動させるようにしたが、上方に移動した場合にも上記とほぼ同様の結果が得られた。さらに上記ワイヤＷをその長手方向に振幅６０ｍｍ（±３０ｍｍ）で小刻みに往復移動（上下動）させながら切断した場合にも上記とほぼ同様の結果が得られた。なお本発明でいうパネルとは、必ずしも面の広い板状のものに限られるものではなく、柱状その他各種形状のものにも適用可能である。
【産業上の利用可能性】
【００２４】
以上のように本発明によれば、ＡＬＣ成形体をワイヤで切断する際に該ワイヤをその長手方向に往復移動もしくは一方向に移動するだけの簡単な構成によって線傷の発生量を可及的に低減することが可能となるもので、多大な労力を要する原料中の粗大物を取り除く作業および工程を簡略化もしくは省略することができる。そのため、表面性状および外観品質が優れたＡＬＣパネルを容易・安価に量産するのに有効であり、産業上の利用可能性も高い。
【図面の簡単な説明】
【００２５】
【図１】ＡＬＣ成形体をワイヤでパネル状に切断する状態の一例を示す斜視図。
【図２】本発明の実施例によるワイヤー速度比と線傷発生率との関係を示すグラフ。
【符号の説明】
【００２６】
１  ＡＬＣ成形体
Ｗ  ワイヤ
【図１】
2007152706.tif 000004
【図２】
2007152706.tif 000005